(57)【特許請求の範囲】
【請求項１】
基材の表面に着色塗膜を形成し、前記着色塗膜の表面における、この表面の面積に対して３０〜７０％の範囲に、光輝材を含有すると共に粘度が３０〜６０秒（イワタカップ）の範囲のクリア塗料を塗布成膜することで、光輝材を７〜２０質量％の範囲で含有する光輝材含有クリア塗膜を形成し、前記着色塗膜及び光輝材含有クリア塗膜が形成された基材の表面にクリア塗膜を形成して成ることを特徴とする塗装基材。
【請求項２】
上記光輝材含有クリア塗膜が、着色顔料を０．２〜７質量％の範囲で含有することを特徴とする請求項１に記載の塗装基材。
【請求項３】
上記光輝材含有クリア塗膜が、フレキソ印刷により形成されたものであることを特徴とする請求項１又は２に記載の塗装基材。
【請求項４】
上記基材が表面に凹凸を有し、上記光輝材含有クリア塗膜が前記基材の凸部に設けられていることを特徴とする請求項１乃至３のいずれか一項に記載の塗装基材。
【請求項５】
基材の表面に着色塗膜を形成し、前記着色塗膜の表面における、この表面の面積に対して３０〜７０％の範囲に、光輝材を含有すると共に粘度が３０〜６０秒（イワタカップ）の範囲のクリア塗料を塗布成膜することで、光輝材を７〜２０質量％の範囲で含有する光輝材含有クリア塗膜を形成し、前記着色塗膜及び光輝材含有クリア塗膜が形成された基材の表面にクリア塗膜を形成する塗装基材の製造方法。
【請求項６】
前記光輝材含有クリア塗膜を、フレキソ版として窯変調模様を刻設したものを用いて、フレキソ印刷により形成することを特徴とする請求項５に記載の塗装基材の製造方法。
【発明の詳細な説明】
【技術分野】
【０００１】
本発明は、窯業系サイディング材等の基材に塗装が施され、外装材等として用いられる塗装基材及び塗装基材の製造方法に関する。
【背景技術】
【０００２】
窯業系サイディング材等の基材に塗装が施された塗装基材は、建物の外装材等に広く使用されている。近年、建物の外観の意匠性向上の要請により、前記塗装基材に種々の外観を付与することが求められている。
【０００３】
ところで、従来、基材に着色塗料を塗装した後、マイカ等の光輝材を含む塗料を部分的に塗布し、更にこの上にクリア塗装を施すことで、意匠性を発揮させることが図られている（特許文献１等参照）。
【０００４】
しかし、上記のような塗装方法を適用して外装材等に使用される塗装基材を得る場合、光輝材を含む塗料を塗布した塗膜が不均一となったり、充分な厚みに成膜できなかったりするなどして、充分な意匠性が発揮できないものであった。
【特許文献１】特開平７−２１６７９９号公報
【発明の開示】
【発明が解決しようとする課題】
【０００５】
本発明は上記の点に鑑みて為されたものであり、光輝材を含む塗料を塗布成膜した塗膜を形成することにより、優れた意匠性を発揮することができる塗装基材及び塗装基材の製造方法を提供することを目的とする。
【課題を解決するための手段】
【０００６】
請求項１に係る塗装基材Ａは、基材１の表面に着色塗膜２を形成し、前記着色塗膜２の表面における、この表面の面積に対して３０〜７０％の範囲に、光輝材を含有すると共に粘度が３０〜６０秒（イワタカップ）の範囲のクリア塗料を塗布成膜することで、光輝材を７〜２０質量％の範囲で含有する光輝材含有クリア塗膜３を形成し、前記着色塗膜２及び光輝材含有クリア塗膜３が形成された基材１の表面にクリア塗膜４を形成して成ることを特徴とする。
【０００７】
請求項２に係る発明は、請求項１において、上記光輝材含有クリア塗膜３が、着色顔料を０．２〜７質量％の範囲で含有することを特徴とする。
【０００８】
請求項３に係る発明は、請求項１又は２において、上記光輝材含有クリア塗膜３が、フレキソ印刷により形成されたものであることを特徴とする。
【０００９】
請求項４に係る発明は、請求項１乃至３のいずれかにおいて、上記基材１が表面に凹凸を有し、上記光輝材含有クリア塗膜３が前記基材１の凸部に設けられていることを特徴とする。
請求項５に係る塗装基材Ａの製造方法は、基材１の表面に着色塗膜２を形成し、前記着色塗膜２の表面における、この表面の面積に対して３０〜７０％の範囲に、光輝材を含有すると共に粘度が３０〜６０秒（イワタカップ）の範囲のクリア塗料を塗布成膜することで、光輝材を７〜２０質量％の範囲で含有する光輝材含有クリア塗膜３を形成し、前記着色塗膜２及び光輝材含有クリア塗膜３が形成された基材１の表面にクリア塗膜４を形成することを特徴とする。
請求項６に係る発明は、請求項５において、前記光輝材含有クリア塗膜３を、フレキソ版として窯変調模様を刻設したものを用いて、フレキソ印刷により形成することを特徴とする。
【発明の効果】
【００１０】
請求項１に係る発明によれば、充分な量の光輝材を含有する光輝材含有クリア塗膜３を充分な厚みで均一且つ滑らかに形成することができると共に、光輝材含有クリア塗膜３を分散させて形成することで塗装基材Ａの表面に窯変調の外観を付与するなどして意匠性の向上を図ることができ、更に、クリア塗膜４によって塗装基材Ａの表面を保護すると共に光輝材含有クリア塗膜３からの光輝材の脱落を防止して、長期に亘り塗装基材Ａの高い意匠性を維持することができる。
【００１１】
請求項２に係る発明によれば、光輝材含有クリア塗膜３に付与された色と、着色塗膜２の色とが重なり合うことで、更に優れた意匠性を発揮することができる。
【００１２】
請求項３に係る発明によれば、フレキソ印刷は特に水性の塗料の均一な塗布に適していると共に多品種少量生産に適しており、且つフレキソ版と着色塗膜２との間で塗料を押し付けることで光輝材を着色塗膜２と平行に配置しやすくなって光輝材による光輝性を有効に発揮させ、更に優れた意匠性を発揮させることができる。
【００１３】
請求項４に係る発明によれば、外部から目立たない凹部には光輝材含有クリア塗膜３を形成せずに外部から目立つ凸部にのみ光輝材含有クリア塗膜３を形成して、光輝材の使用量を削減しつつ優れた意匠性を発現させることができる。
請求項５に係る発明によれば、充分な量の光輝材を含有する光輝材含有クリア塗膜３を充分な厚みで均一且つ滑らかに形成することができると共に、光輝材含有クリア塗膜３を分散させて形成することで塗装基材Ａの表面に窯変調の外観を付与するなどして意匠性の向上を図ることができ、更に、クリア塗膜４によって塗装基材Ａの表面を保護すると共に光輝材含有クリア塗膜３からの光輝材の脱落を防止して、長期に亘り塗装基材Ａの高い意匠性を維持することができる。
請求項６に係る発明によれば、フレキソ版として窯変調模様を刻設したものを用いることで、光輝材含有クリア塗膜３による窯変調模様を容易に形成することができる。
【発明を実施するための最良の形態】
【００１４】
以下、本発明の実施をするための最良の形態について説明する。
【００１５】
基材１としては適宜のものを用いることができるが、例えば主原料としてセメント質原料及び繊維質原料を用いて板状に成形し、養生・硬化させて得られる窯業系サイディング材を用いることができる。
【００１６】
基材１として窯業系サイディング材を用いる場合、その作製には、セメントと補強繊維を主成分とするセメント系成形材料を成形した湿潤シート（グリーンシート）を用いることができる。この湿潤シートは、セメント系の水性スラリーをセメント系成形材料として用いて、長網式、丸網式の各種の抄造法により抄造したり、押出成形したりするなどして得られるものである。セメント系成形材料としては、例えば水硬性のセメント成分が３０〜９５質量％、シリカ、珪石粉、フライアッシュ等の充填材が２〜６０質量％、パルプ等の補強繊維が３〜１０質量％を占める固形分からなるものとし、この固形分１００質量部に対し、水２０〜２０００質量部程度の割合としたスラリーを用いることができる。なお、セメント成分は、普通ポルトランドセメントをはじめ、高炉セメント等の、適宜に組成調整されたものを用いることができる。補強繊維のパルプは、針葉樹パルプ、広葉樹パルプ、あるいはその混合物等を用いることができる。この湿潤シートを養生硬化することにより、基材１を得ることができる。
【００１７】
上記基材１の養生硬化は適宜の手法で行うことができるが、オートクレーブ養生をすることが望ましく、その際の温度としては１４０℃以上とすることが好適である。また、実際的には、養生は、オートクレーブ養生と、これに先行しての促進前養生、つまり加温のために水蒸気が投入される前養生との二段階での養生であることが望ましい。これによって、基材１の強度が向上し、組織と性能の均一化が図られることになる。
【００１８】
この養生時には、養生前の湿潤シートの表面にシーラーを塗布することが望ましい。このシーラーを塗布することにより、養生時にエフロレッセンスが発生することを防止することができ、更にシーラーの塗膜が耐透水性を発揮することで、塗装基材Ａの耐透水性を向上することができる。
【００１９】
シーラーは特に制限されないが、例えばアクリル系、酢酸ビニル系、エポキシ系、塩化ゴム系、ウレタン系、シリコン系、フッ素系等の水性樹脂エマルションを用いることができる。
【００２０】
また、このようなシーラー中には、重質炭酸カルシウム、沈降性炭酸カルシウム、カオリン、ベントナイト、セリサイト、ドロマイト、タルク、クレー、酸化アルミニウム、酸化マグネシウム、珪藻土等の無機粒子を混合することができる。
【００２１】
そして、このようなシーラーを湿潤シートの表面に塗布し、加熱成膜することでシーラーの塗膜を形成することができる。
【００２２】
このようなシーラーの塗装は、養生前に行うものであるが、上記のように促進前養生を行う場合には促進前養生後にシーラーを塗布し、次いでオートクレーブ養生を行うことが好ましく、これにより建築板Ａの耐凍害性や寸法安定性を向上することができる。
【００２３】
このような養生硬化により得られた基材１（無機質基材）には、必要に応じて乾燥処理や切削加工が施される。
【００２４】
この基材１としては、表面が平坦なもののほか、目地模様等を形成することで凹凸に形成されたものを用いることができる。
【００２５】
この基材１には着色塗膜２を形成する。着色塗膜２は基材１の養生硬化後に形成することができるが、養生硬化前に形成しても良い。
【００２６】
着色塗膜２は、適宜の着色塗料を塗布成膜して形成される。着色塗料としては、例えばアクリル系、アクリルシリコン系、アクリルウレタン系等の適宜の水性のクリア塗料に着色顔料を含有させたエナメル塗料を用いることができる。また着色塗料に含有される着色顔料としては適宜の無機着色顔料や有機着色顔料を用いることができるが、例えば酸化チタン、硫化亜鉛、亜鉛華、鉛白、リトポン、カーボンブラック、油煙、紺青、フタロシアニンブルー、群青、カーミンＦＢ、黄鉛、亜鉛黄、ハンザイエロー、オーカー、ベンガラ、不活性含有アゾ染料等が挙げられる。このような着色塗料を例えば８０〜１５０℃で焼き付け乾燥等することにより成膜し、着色塗膜２を形成することができる。着色塗膜２の厚みや塗膜量は適宜設定されるが、例えば平均膜厚が２０〜６０μｍの範囲であることが好ましい。
【００２７】
この着色塗膜２の表面に、光輝材含有クリア塗膜３を形成する。この光輝材含有クリア塗膜３は、光輝材を含有する塗膜である。
【００２８】
光輝材含有クリア塗膜３を形成するための塗料としては、例えばアクリル系、アクリルシリコン系、アクリルウレタン系等の適宜の水性のクリア塗料に光輝材を含有させたものが挙げられる。光輝材としてはマイカ等を挙げることができる。
【００２９】
また、この塗料中における光輝材の配合量は、光輝材含有クリア塗膜３における光輝材の含有量が、７〜２０質量％の範囲となるように調整される。このような範囲で光輝材を光輝材含有クリア塗膜３に含有させることで、光輝材含有クリア塗膜３での光輝材からの光の反射による意匠性の付与を実現することができる。このとき光輝材の前記含有量が７質量％に満たないと光輝材による意匠性向上の効果が充分に得られず、また前記含有量が２０質量％を超えると過剰な光輝材によって逆に意匠性を損なう事態となる。
【００３０】
また、この光輝材の平均粒径は５〜６０μｍの範囲であることが好ましい。この範囲において、光輝材による光の反射により塗装基材Ａに特に優れた意匠性を付与することができる。
【００３１】
更に、この光輝材含有クリア塗膜３を形成するための塗料の粘度は３０〜６０秒（イワタカップ）の範囲となるようにする。この範囲においてクリア塗料を着色塗膜２上に充分な厚みに均一に塗布成膜することができて、塗装基材Ａの意匠性を向上することができる。一方、この塗料の前記粘度が３０秒に満たないと塗料の粘度が低すぎて光輝材含有クリア塗膜３を充分な厚みに形成することが困難となり、光輝材含有クリア塗膜３による意匠性の向上を充分に図ることができなくなってしまう。また前記粘度が６０秒を超えると高粘度の塗料を均一に塗布することができなくなり、光輝材含有クリア塗膜３が不均一となって、やはり意匠性を損なってしまう。この塗料の粘度調整は、塗料中の水等の溶媒の含有量や、増粘剤の添加量を調整するなどして行うことができる。
【００３２】
また、この光輝材含有クリア塗膜３を形成するための塗料中には着色顔料を含有させることが好ましい。着色顔料としては適宜の無機着色顔料や有機着色顔料を用いることができるが、例えば酸化チタン、硫化亜鉛、亜鉛華、鉛白、リトポン、カーボンブラック、油煙、紺青、フタロシアニンブルー、群青、カーミンＦＢ、黄鉛、亜鉛黄、ハンザイエロー、オーカー、ベンガラ、不活性含有アゾ染料等が挙げられる。
【００３３】
このように光輝材含有クリア塗膜３に着色顔料を含有させると、光輝材含有クリア塗膜３の色と着色塗膜２の色との重なり合いにより複雑な色彩を有する塗膜を形成することができる。このとき、塗料中の着色顔料の含有量は、光輝材含有クリア塗膜３中に着色顔料が０．２〜７質量％含有されるように調整することが好ましい。この場合、光輝材含有クリア塗膜３を充分に発色させて色の重なり合いによる意匠性の向上を充分に達成することができる。ここで光輝材含有クリア塗膜３中の着色顔料の含有量が０．２質量％に満たないと光輝材含有クリア塗膜３の色が薄くなって着色塗膜２の色が殆どそのまま現出することとなり、光輝材含有クリア塗膜３が発現する色による意匠性の向上を充分に達成することができなくなるおそれがある。また、この着色顔料の含有量が７質量％を超えると光輝材含有クリア塗膜３の色が濃くなり過ぎて着色塗膜２の色を隠蔽してしまい、意匠性を充分に向上できなくなるおそれがある。
【００３４】
光輝材含有クリア塗膜３を形成するための塗料の塗布は適宜の手法で行うことができるが、フレキソ印刷により塗装することが好ましい。このフレキソ印刷は水性塗料の均一な印刷塗布や、多品種少量生産に適しているものである。また、この場合、基材１上の着色塗膜２とフレキソ版との間でクリア塗料に適度な圧力をかけることができ、このクリア塗料中の鱗片状の光輝材が基材１表面と平行に配置されやすくなって、塗膜の光輝感が向上することとなる。
【００３５】
このような塗料を塗装後、例えば８０〜１５０℃で焼き付け乾燥等することにより成膜し、光輝材含有クリア塗膜３を形成することができる。光輝材含有クリア塗膜３の厚みや塗膜量は適宜設定されるが、例えば平均膜厚が３〜１０μｍの範囲であることが好ましい。
【００３６】
このように光輝材含有クリア塗膜３を形成するにあたって、この光輝材含有クリア塗膜３は、基材１上の着色塗膜２の表面に分散させて設けるなどして、着色塗膜２の表面の一部に設けることが好ましい。この場合、光輝材含有クリア塗膜３を不規則に分散させて焼き物の焼きムラを表現することができ、焼き物の風合いを有する窯変調の外観を現出させることができる。このとき、光輝材含有クリア塗膜３の総面積が例えば着色塗膜２の表面の面積に対して３０〜７０％の範囲となるようにすることができる。このときフレキソ印刷にて塗装する場合には、フレキソ版として窯変調模様を刻設したものを用いることで、光輝材含有クリア塗膜３による窯変調模様を容易に形成することができる。
【００３７】
また、基材１として目地模様等の凹凸模様が形成されたものを用いる場合には、この基材１の凸部の一部に光輝材含有クリア塗膜３を形成するようにし、凹部には光輝材含有クリア塗膜３を形成しないようにすることができる。この場合、目立たない目地部分等の凹部には光輝材を含有する光輝材含有クリア塗膜３を設けないようにして高価な光輝材の使用を削減しつつ、外部から目立つ凸部に光輝材を含有する光輝材含有クリア塗膜３を設けるようにして、効果的に意匠性を向上することができる。
【００３８】
光輝材含有クリア塗膜３を形成した後、着色塗膜２及び光輝材含有クリア塗膜３が形成された基材１の全面にクリア塗膜４を形成する。
【００３９】
クリア塗膜４は無色透明のクリア塗料を塗布成膜して形成することができる。このクリア塗料としては、適宜の有機系又は無機系のクリア塗料を用いることができる。
【００４０】
有機系のクリア塗料としては、例えばアクリル系、アクリルシリコン系、アクリルウレタン系等の適宜の水性のクリア塗料を用いることができる。このような水性のクリア塗料を塗装後、例えば８０〜１５０℃で焼き付け乾燥等することにより成膜して、クリア塗膜４を形成することができる。この場合のクリア塗膜４の厚みや塗膜量は特に制限されないが平均膜厚が１０〜２５μｍの範囲であることが好ましい。
【００４１】
また、無機系のクリア塗料としては、例えばオルガノシランのシリカ分散オリゴマー溶液に、ポリオルガノシロキサンや、アルキルチタン酸塩等の縮合反応触媒を加え、或いは更にシリカを加えたケイ素アルコキシド系塗料等を用いることができる。
【００４２】
具体的には、例えば下記式〔１〕で表される加水分解性オルガノシランを有機溶媒または水に分散されたコロイダルシリカ中で、Ｘ１モルに対し水０．００１〜０．５モルを使用する条件下で部分加水分解してなる、オルガノシランのシリカ分散オリゴマー溶液（Ａ成分）と、下記式〔２〕で表され、この式〔２〕中のＲ２にフェニル基を全Ｒ２基に対して１〜３０モル％含有するポリオルガノシロキサン（Ｂ成分）と、このＡ成分とＢ成分との縮合反応を促進する触媒とを必須成分とし、Ａ成分においてシリカを固形分として５〜９５重量％含有し、加水分解性オルガノシランの少なくとも５０モル％がｎ＝１のオルガノシランで、Ａ成分１〜９９重量部に対してＢ成分９９〜１重量部が配合されているものを挙げることができる。
【００４３】
Ｒ１ｎＳｉＸ４−ｎ…〔１〕
（式中、Ｒ１は同一または異種の、アルキル基、シクロアルキル基、アルケニル基、ハロゲン置換炭化水素基、γ−メタクリロキシプロピル基、γ−グリシドキシプロピル基、３，４−エポキシシクロヘキシルエチル基およびγ−メルカプトプロピル基からなる群より選ばれる、炭素数１〜８の１価炭化水素基を示し、ｎは０〜３の整数、Ｘはアルコキシ基、アセトキシ基、オキシム基、エノキシ基、アミノ基、アミノキシ基およびアミド基からなる群より選ばれる加水分解性基を示す。）
Ｒ２ａＳｉ（ＯＨ）ｂＯ（４−ａ−ｂ）／２…〔２〕
（式中、Ｒ２は同一または異種の、アルキル基、シクロアルキル基、アルケニル基、ハロゲン置換炭化水素基、γ−メタクリロキシプロピル基、γ−グリシドキシプロピル基、３，４−エポキシシクロヘキシルエチル基およびγ−メルカプトプロピル基からなる群より選ばれる、炭素数１〜８の１価炭化水素基を示し、ａおよびｂはそれぞれ０．２≦ａ≦２、０．０００１≦ｂ≦３、ａ＋ｂ＜４の関係を満たす数である。）
このようなケイ素アルコキシド系塗料等を静電塗装等して塗布した後、例えば６０〜１２０℃で焼き付け乾燥等することにより成膜して、クリア塗膜４を形成することができる。この場合のクリア塗膜４の厚みや塗膜量は特に制限されないが、例えば平均膜厚が３〜８μｍの範囲であることが好ましい
このようなクリア塗膜４によって塗装基材Ａの表面を保護すると共に、光輝材含有クリア塗膜３からの光輝材の脱落を防止して、塗装基材Ａの優れた意匠性を長期に亘って維持することが可能となる。
【実施例】
【００４４】
以下、具体的な実施例を挙げて本発明を更に詳述する。
【００４５】
（実施例１）
基材１として４５５ｍｍ×３０３０ｍｍの平面視寸法を有すると共に表面にタイル目地状の凹凸形状が形成された窯業系サイディング材を用いた。
【００４６】
着色塗料として関西ペイント株式会社製のアクリルエマルション塗料「ＩＭ７０００」に顔料（酸化チタン、オーカー、ベンガラ、カーボンブラックの混合顔料）をＰＷＣ（顔料重量濃度）４０％となるように配合したものを用い、これを上記基材１の一面の全面に塗布し、１００℃、２分の加熱条件で成膜して膜厚３０μｍの着色塗膜２を形成した。
【００４７】
光輝材含有クリア塗膜３を形成するための塗料としては、関西ペイント株式会社製のアクリルエマルション塗料「ＩＭ７０００」に、光輝材である粒径１０〜６０μｍの範囲のパールマイカ（メルク社製）を配合し、水と増粘剤により粘度調整をして樹脂固形分３０質量％に調製したものを用いた。この塗料の粘度は３０秒（イワタカップ）であった。
【００４８】
この塗料をフレキソ印刷により上記着色塗膜２上に塗布し、１００℃、１分間の加熱条件で成膜して、光輝材の含有量が７質量％の光輝材含有クリア塗膜３を形成し、基材１の凸部に分散する窯変調の模様を形成した。このとき、フレキソ版としてはシリコンゴム製ロールに窯変調模様が刻設されたものを用い、アニロックスロールとしてはスクリーン線数５５線／インチ、凸面積３６％、深さ１２５μｍのものを用いた。
【００４９】
次に、クリア塗料として関西ペイント株式会社製のアクリルエマルション塗料「ＩＭ７０００」を用い、これを基材１上の着色塗膜２及び光輝材含有クリア塗膜３が形成された面の全面に塗布し、１００℃、２分間の加熱条件で成膜して膜厚１５μｍのクリア塗膜４を形成した。これにより、塗装基材Ａを得た。
【００５０】
（実施例２）
実施例１において、光輝材含有クリア塗膜３を形成するための塗料としては、アクリルエマルション樹脂に、光輝材である粒径１０〜６０μｍの範囲のパールマイカを配合し、水と増粘剤により粘度調整をして樹脂固形分３７質量％に調製したものを用いた。この塗料の粘度は６０秒（イワタカップ）であった。この塗料を用い、光輝材の含有量が７質量％の光輝材含有塗膜３を形成した。それ以外は実施例１と同様にして、塗装基材Ａを得た。
【００５１】
（実施例３）
実施例１において、光輝材含有クリア塗膜３を形成するための塗料としては、アクリルエマルション樹脂に、光輝材である粒径１０〜６０μｍの範囲のパールマイカを配合し、水と増粘剤により粘度調整をして樹脂固形分３０質量％に調製したものを用いた。この塗料の粘度は３０秒（イワタカップ）であった。この塗料を用い、光輝材の含有量が２０質量％の光輝材含有塗膜３を形成した。それ以外は実施例１と同様にして、塗装基材Ａを得た。
【００５２】
（実施例４）
実施例１において、光輝材含有クリア塗膜３を形成するための塗料としては、アクリルエマルション樹脂に、光輝材である粒径１０〜６０μｍの範囲のパールマイカ、及び着色顔料であるカーボンブラックを配合し、水と増粘剤により粘度調整をして樹脂固形分３５質量％に調製したものを用いた。この塗料の粘度は４５秒（イワタカップ）であった。この塗料を用い、光輝材の含有量が７質量％、着色顔料の含有量が０．２質量％の光輝材含有塗膜３を形成した。それ以外は実施例１と同様にして、塗装基材Ａを得た。
【００５３】
（実施例５）
実施例１において、光輝材含有クリア塗膜３を形成するための塗料としては、アクリルエマルション樹脂に、光輝材である粒径１０〜６０μｍの範囲のパールマイカ、及び着色顔料であるカーボンブラックを配合し、水と増粘剤により粘度調整をして樹脂固形分３５質量％に調製したものを用いた。この塗料の粘度は４５秒（イワタカップ）であった。この塗料を用い、光輝材の含有量が７質量％、着色顔料の含有量が７質量％の光輝材含有塗膜３を形成した。それ以外は実施例１と同様にして、塗装基材Ａを得た。
【００５４】
（実施例６）
実施例１において、光輝材含有クリア塗膜３を形成するための塗料としては、アクリルエマルション樹脂に、光輝材である粒径１０〜６０μｍの範囲のパールマイカ、及び着色顔料であるカーボンブラックを配合し、水と増粘剤により粘度調整をして樹脂固形分３５質量％に調製したものを用いた。この塗料の粘度は４５秒（イワタカップ）であった。この塗料を用い、光輝材の含有量が７質量％、着色顔料の含有量が８質量％である光輝材含有塗膜３を形成した。それ以外は実施例１と同様にして、塗装基材Ａを得た。
【００５５】
（比較例１）
実施例１における光輝材含有クリア塗膜３を形成するための塗料に代えて、アクリルエマルション樹脂に、光輝材である粒径１０〜６０μｍの範囲のパールマイカを配合し、水と増粘剤により粘度調整をして樹脂固形分２８質量％に調製したものを用いた。この塗料の粘度は２５秒（イワタカップ）であった。この塗料を用い、光輝材の含有量が７質量％の塗膜を形成した。それ以外は実施例１と同様にして、塗装基材Ａを得た。
【００５６】
（比較例２）
実施例１における光輝材含有クリア塗膜３を形成するための塗料に代えて、アクリルエマルション樹脂に、光輝材である粒径１０〜６０μｍの範囲のパールマイカを配合し、水と増粘剤により粘度調整をして樹脂固形分３８質量％に調製したものを用いた。この塗料の粘度は６５秒（イワタカップ）であった。この塗料を用い、光輝材の含有量が１３質量％の塗膜を形成した。それ以外は実施例１と同様にして、塗装基材Ａを得た。
【００５７】
（比較例３）
実施例１における光輝材含有クリア塗膜３を形成するための塗料に代えて、アクリルエマルション樹脂に、光輝材である粒径１０〜６０μｍの範囲のパールマイカを配合し、水と増粘剤により粘度調整をして樹脂固形分３０質量％に調製したものを用いた。この塗料の粘度は３０秒（イワタカップ）であった。この塗料を用い、光輝材の含有量が５質量％の塗膜を形成した。それ以外は実施例１と同様にして、塗装基材Ａを得た。
【００５８】
（比較例４）
実施例１において、光輝材含有クリア塗膜３を形成するための塗料としては、アクリルエマルション樹脂に、光輝材である粒径１０〜６０μｍの範囲のパールマイカを配合し、水と増粘剤により粘度調整をして樹脂固形分３０質量％に調製したものを用いた。この塗料の粘度は３０秒（イワタカップ）であった。この塗料を用い、光輝材の含有量が２３質量％である塗膜を形成した。それ以外は実施例１と同様にして、塗装基材Ａを得た。
【００５９】
（評価試験）
各実施例及び比較例で得られた塗装基材Ａについて、塗装面の外観を観察し、均一性、濃さ・隠蔽性、意匠性について評価した。
【００６０】
ここで均一性は光輝材含有クリア塗膜３における光輝材のムラの有無を目視に基づいて評価するものであり、光輝材が均一の場合を○、部分的に不均一な場合を△、全体的に不均一な場合を×と評価した。
【００６１】
また、濃さ・隠蔽性は、光輝材含有クリア塗膜３を介した着色塗膜２の透け具合を目視により評価するものであり、光輝材含有クリア塗膜３の色と着色塗膜２の透過色とがバランス良く混ざり合って見える場合を○、いずれかの塗膜の色に偏って見える場合を△、光輝材含有クリア塗膜３によって着色塗膜２が完全に隠蔽され、或いは着色塗膜２の透過色しか見えない場合を×と評価した。
【００６２】
また、光輝感は、全体的な外観を目視により評価するものであり、下記表１における「良好」は塗膜の光輝感が良好なもの、「やや良好」は光輝感が若干不足しているものの、充分な光輝感があるもの、「乏しい」は塗膜の光輝感が乏しいもの、「不均一」は光輝材にムラがあり光輝感が不均一なもの、「過剰」は光輝性が高すぎて意匠性を損なっているものを、それぞれ示す。
【００６３】
【表１】
0005122929.tif 000002
【００６４】
尚、実施例６で光輝感が若干不足したのは、着色顔料の含有量が多いために光輝材による光輝性が顔料の色によって隠蔽されたためと推察される。また、比較例２では塗料粘度が高いためにレベリング性が低くなり、塗膜にロービングが発生した。
【図面の簡単な説明】
【００６５】
【図１】本発明の実施の形態の一例を示す概略の断面図である。
【符号の説明】
【００６６】
１    基材
２    着色塗膜
３    光輝材含有クリア塗膜
４    クリア塗膜
【図１】
0005122929.tif 000003